(57)【要約】【課題】建築物の打放しコンクリートの外表面を修復するに際し、外気と屋内との間の遮熱を効率よく図ることができるとともに、修復後においても打放しコンクリート風の意匠を維持させることができる打放しコンクリートの修復方法を提供する。【解決手段】打放しコンクリート１の外表面１ａを修復するための打放しコンクリートの修復方法において、打放しコンクリート１の外表面１ａに対し、近赤外線の反射率が高い着色顔料を含有することにより遮熱性に富むとともに当該着色顔料が打放しコンクリート外表面に似せた色彩とされた遮熱層３を形成するものである。【選択図】図１
2010024790.tif 000002
【特許請求の範囲】
【請求項１】
打放しコンクリートの外表面を修復するための打放しコンクリートの修復方法において、
打放しコンクリートの外表面に対し、近赤外線の反射率が高い着色顔料を含有することにより遮熱性に富むとともに当該着色顔料が打放しコンクリート外表面に似せた色彩とされた遮熱層を形成することを特徴とする打放しコンクリートの修復方法。
【請求項２】
前記遮熱層の上側に、透明で親水性の高いセルフクリーニング層を形成することを特徴とする請求項１記載の打放しコンクリートの修復方法。
【請求項３】
前記遮熱層の上側に、前記遮熱層とは異なった色彩とされつつ前記打放しコンクリートの型枠模様及び色彩に似せた擬似型枠模様を所定塗料にて造成するとともに、当該所定塗料は、近赤外線の反射率が高い着色顔料を含有することにより遮熱性に富んだものとされたことを特徴とする請求項１又は請求項２記載の打放しコンクリートの修復方法。
【発明の詳細な説明】
【技術分野】
【０００１】
本発明は、打放しコンクリートの外表面を修復するための打放しコンクリートの修復方法に関するものである。
【背景技術】
【０００２】
打放しコンクリートは、その素材のもつ自然の美しさと重厚な趣が意匠性を高めることから、建築物に広く適用されているが、経年劣化などにより意匠性が損なわれてしまうことが多い。その場合、例えば特許文献１で開示されているように、劣化した打放しコンクリート表面を修復して新たに打放しコンクリート風の意匠を新たに施すことが行われている。
【特許文献１】特開２００４−０９７８９４号公報
【発明の開示】
【発明が解決しようとする課題】
【０００３】
しかしながら、上記従来の打放しコンクリートの修復方法においては、以下の如き問題があった。即ち、近時の環境保護意識の高まりに伴い、打放しコンクリートを外壁とした建築物の当該打放しコンクリートの外表面を修復するに際し、外気と屋内との間の遮熱を行い、屋内の空調機器の稼動を下げて環境保護を図ることが求められているのであるが、通常の遮熱性に富んだ塗料は白或いはそれに近い色彩のものであったため、修復時にその塗料を打放しコンクリート外表面に塗布しても、打放しコンクリート風の意匠とならないという問題があった。
【０００４】
本発明は、このような事情に鑑みてなされたもので、建築物の打放しコンクリートの外表面を修復するに際し、外気と屋内との間の遮熱を効率よく図ることができるとともに、修復後においても打放しコンクリート風の意匠を維持させることができる打放しコンクリートの修復方法を提供することを目的とする。
【課題を解決するための手段】
【０００５】
請求項１記載の発明は、打放しコンクリートの外表面を修復するための打放しコンクリートの修復方法において、打放しコンクリートの外表面に対し、近赤外線の反射率が高い着色顔料を含有することにより遮熱性に富むとともに当該着色顔料が打放しコンクリート外表面に似せた色彩とされた遮熱層を形成することを特徴とする。
【０００６】
請求項２記載の発明は、請求項１記載の打放しコンクリートの修復方法において、前記遮熱層の上側に、透明で親水性の高いセルフクリーニング層を形成することを特徴とする。
【０００７】
請求項３記載の発明は、請求項１又は請求項２記載の打放しコンクリートの修復方法において、前記遮熱層の上側に、前記遮熱層とは異なった色彩とされつつ前記打放しコンクリートの型枠模様及び色彩に似せた擬似型枠模様を所定塗料にて造成するとともに、当該所定塗料は、近赤外線の反射率が高い着色顔料を含有することにより遮熱性に富んだものとされたことを特徴とする。
【発明の効果】
【０００８】
請求項１の発明によれば、近赤外線の反射率が高い着色顔料を含有することにより遮熱性に富むとともに当該着色顔料が打放しコンクリート外表面に似せた色彩とされた遮熱層を形成するので、建築物の当該打放しコンクリートの外表面を修復するに際し、外気と屋内との間の遮熱を効率よく図ることができるとともに、修復後においても打放しコンクリート風の意匠を維持させることができる。
【０００９】
請求項２の発明によれば、遮熱層の上側に、透明で親水性の高いセルフクリーニング層を形成するので、汚れが付着しても雨水等によって除去することができ、遮熱層の機能をより有効に維持させることができる。
【００１０】
請求項３の発明によれば、遮熱層とは異なった色彩とされつつ打放しコンクリートの型枠模様及び色彩に似せた擬似型枠模様を所定塗料にて造成するとともに、当該所定塗料は、近赤外線の反射率が高い着色顔料を含有することにより遮熱性に富んだものとされたので、打放しコンクリートにより似せた意匠とすることができるとともに遮熱性を維持させることができる。
【発明を実施するための最良の形態】
【００１１】
以下、本発明の実施形態について図面を参照しながら具体的に説明する。
本実施形態に適用される打放しコンクリートは、例えば建築物などの躯体における壁面を修復したもので、その外表面には、図１に示すように、含浸層２と、遮熱層３と、防水材層４と、セルフクリーニング層５とが形成されて成る。含浸層２は、同図に示すように、打放しコンクリート１の外表面１ａに浸透して形成されたもので、浸透性の表面強化剤を当該外表面１ａに塗布することにより得られるものである。
【００１２】
遮熱層３は、含浸層２上に形成された層から成り、太陽光における近赤外線の反射率が高い着色顔料を含有することにより遮熱性に富むとともに当該着色顔料が打放しコンクリート外表面に似せた色彩とされたものである。即ち、遮熱層３は、熱作用の高い近赤外線を効率よく反射・散乱させることにより太陽熱の吸収を抑制し得る特殊な顔料を含有することにより遮熱性が向上されるとともに、その顔料が打放しコンクリート色と近似した色彩とされているのである。
【００１３】
より具体的には、本実施形態に係る遮熱層３は、顔料としてのシリカ（ＳｉＯ３）を５〜１０（重量％）含む他、酸化チタン（ＴｉＯ２）を２５〜３０（重量％）含むものとされたものである。ここで、打放しコンクリート外表面に似せた色彩とは、主にセメントの色（ねずみ色）をいい、コンクリートの通常の色彩を指すものである。尚、例えば上記顔料と共に、熱放射率に優れたセラミックを含有させ、吸収してしまった熱を放射し得るよう構成するのが好ましく、この場合、顔料の近赤外線の反射・散乱作用との複合作用により、より効率的且つ確実に遮熱効果を発揮させることができる。
【００１４】
この遮熱層３の上面３ａには、擬似型枠模様が形成されている。かかる擬似型枠模様は、遮熱層３とは異なる色彩（濃い色彩であっても薄い色彩であってもよい）とされつつ打放しコンクリートの実際の型枠模様及び色彩に似せた模様を所定塗料にて造成したものから成り、その造成のための所定塗料は、遮熱層３のものと同様、近赤外線の反射率が高い着色顔料を含有することにより遮熱性に富んだものとされている。具体的には、かかる擬似型枠模様を造成するための塗料は、顔料としてのシリカ（ＳｉＯ３）を５〜１０（重量％）含む他、酸化チタン（ＴｉＯ２）を２５〜３０（重量％）含むものとされたものである。
【００１５】
防水材層４は、遮熱層３の上面側に形成された透明な層から成るもので、高耐久性防水材・フッ素樹脂又はアクリルシリコン樹脂のうち何れかを選択して塗布することにより得られる。かかる防水材層４が形成されることにより、その下面側の遮熱層３及び擬似型枠模様を外部環境から保護することができ、耐久性に優れたものとすることができる。尚、防水材層４は、透明とされることにより、その下面側の遮熱層３の色彩及び擬似型枠模様を外部から見えるようにすることができ、意匠性を向上させることができる。
【００１６】
セルフクリーニング層５は、防水材層４の上面側（最上層）に形成された透明な層から成るもので、例えばメチルシリケートを所定の条件で加水分解した無機コーティング液を塗布して造膜させた層から成る。かかる塗膜層は、親水性が極めて高く、その表面に付着した汚れを雨水などと一緒に流し落とすことができる。即ち、セルフクリーニング層５の表面に付着した汚れは、降雨時において、その下に雨水が入り込み、当該汚れを浮き上がらせた後、雨水と一緒に下方へ流れ落ちるのである。これは、セルフクリーニング層５が極めて高い親水性を有するが故奏される作用効果である。かかるセルフクリーニング層５として、例えばニチエー吉田（株）製の商品名「ＮＹ−セラクリーン」を使用するのが好ましい。
【００１７】
尚、セルフクリーニング層５は、上記の如き成分のものに限定されず、親水性が高い層から成るものであれば、例えばアナターゼ型酸化チタン或いは過酸化チタン（ＴｉＯ３）を主成分とし、無色透明の親水性の薄膜を形成するものであってもよい。かかる場合においても、降雨時などには、その表面に付着した汚れ等を雨水などと一緒に流すことができ、セルフクリーニング性を発揮することができる。具体的には、雨水などが付着した汚れとセルフクリーニング層５の表面との間に入り込んで剥離し、一緒に流れ落ちるので、防汚効果が向上されるのである。
【００１８】
上記の如き打放しコンクリートの外表面を得るには、図２のフローチャートに示す如き工程を経ることとなる。
まず、打放しコンクリート１の外表面１ａを目視し、ひび割れ、露出鉄筋、浮き、欠損、モルタル補修跡、コールジョイント、漏水、木屑、木コン跡の有無等を調査して現状調査を行う（Ｓ１）。かかる現状調査は、上記の如き外観目視法の他に、コンクリートコア採取による中性化深度測定、或いはシュミットハンマ法による圧縮強度測定等によるものであってもよい。
【００１９】
次に、打放しコンクリートの外表面１ａに付着した汚れを高圧水洗浄機などで除去して素地調整を行い（Ｓ２）、洗浄乾燥確認後、浸透性の表面強化剤（例えばニチエー吉田社製の「ＮＹ−６０６」を塗布して、図１で示す含浸層２を形成する（Ｓ３）。その後、打放しコンクリートの外表面１ａ全域に散在する劣化箇所に対し、調合樹脂モルタルをしごき塗りして平滑化することにより処理する（Ｓ４）。
【００２０】
次に、近赤外線の反射率が高い着色顔料を含有することにより遮熱性に富むとともに当該着色顔料が打放しコンクリート１の外表面１ａに似せた色彩とされた塗材を塗布し、遮熱層３を形成する（Ｓ５）。その後、遮熱層３の上面３ａにおいて、当該遮熱層３ａとは異なる色彩（濃い色彩或いは薄い色彩）とされつつ打放しコンクリート１の実際の型枠模様及び色彩に似せた擬似型枠模様を所定塗料にて造成する（Ｓ６）。このとき使用される当該所定塗料は、近赤外線の反射率が高い着色顔料を含有することにより遮熱性に富んだものであって、その着色顔料が実際の打放しコンクリート１の外表面１ａに形成された型枠模様と略同等の色彩とされている。
【００２１】
その後、擬似型枠模様が形成された遮熱層３の上面３ａに高耐久性防水材・フッ素樹脂又はアクリルシリコン樹脂を塗布して防水材層４を形成する（Ｓ７）。そして、最後に透明で親水性の高いセルフクリーニング層５を形成（Ｓ８）して一連の修復工程が終了する。而して、遮熱層３の上面側にセルフクリーニング層５が形成されることにより、打放しコンクリート１の外表面１ａの防汚効果による美観の回復にとどまらず、外表面１ａ上の汚れを除去することによって遮熱層３の遮熱効果を十分に発揮させることができる。
【００２２】
上記実施形態によれば、近赤外線の反射率が高い着色顔料を含有することにより遮熱性に富むとともに当該着色顔料が打放しコンクリート１の外表面１ａに似せた色彩とされた遮熱層３を形成するので、建築物の当該打放しコンクリート１の外表面１ａを修復するに際し、外気と屋内との間の遮熱を効率よく図ることができるとともに、修復後においても打放しコンクリート風の意匠を維持させることができる。
【００２３】
また、遮熱層３の上側に、透明で親水性の高いセルフクリーニング層５を形成するので、汚れが付着しても雨水等によって除去することができ、遮熱層３の機能をより有効に維持させることができる。更に、遮熱層３とは異なった色彩とされつつ打放しコンクリート１の型枠模様及び色彩に似せた擬似型枠模様を所定塗料にて造成するとともに、当該所定塗料は、近赤外線の反射率が高い着色顔料を含有することにより遮熱性に富んだものとされたので、打放しコンクリート１により似せた意匠とすることができるとともに遮熱性を維持させることができる。
【００２４】
以上、本実施形態について説明したが、本発明はこれに限定されるものではなく、例えば遮熱層３が形成されたものであれば、その表面３ａに擬似型枠模様が形成されないもの、或いはセルフクリーニング層５が形成されないものであってもよい。また、本実施形態においては、遮熱層３を形成する前に、表面１ａの洗浄及び補修工程を行っているが、これら工程を省いたり、或いは他の予工程としてもよい。
【産業上の利用可能性】
【００２５】
打放しコンクリートの外表面に対し、近赤外線の反射率が高い着色顔料を含有することにより遮熱性に富むとともに当該着色顔料が打放しコンクリート外表面に似せた色彩とされた遮熱層を形成する打放しコンクリートの修復方法であれば、建築物の壁面に代えて他の躯体部位であっても適用することができる。
【図面の簡単な説明】
【００２６】
【図１】本発明の実施形態に係る打放しコンクリートの修復方法で修復された外表面を示す模式図
【図２】同打放しコンクリートの修復方法を示すフローチャート
【符号の説明】
【００２７】
１    打放しコンクリート
１ａ  外表面
２    含浸層
３    遮熱層
４    防水材層
５    セルフクリーニング層
【図１】
2010024790.tif 000003
【図２】
2010024790.tif 000004